УЛУЧШЕННЫЕ АЛЮМИНИЕВЫЕ СПЛАВЫ 2ХХХ И СПОСОБЫ ИХ ПОЛУЧЕНИЯ

1. Способ, включающий в себя:
(а) приготовление изделия из алюминиевого сплава для послезакалочной холодной обработки давлением, при этом изделие из алюминиевого сплава включает в себя алюминиевый сплав, содержащий от 0,5 до 8,0% масс. меди, при этом медь является преобладающим легирующим элементом алюминиевого сплава помимо алюминия;
(i) при этом стадия приготовления включает закалку изделия из алюминиевого сплава;
(b) после стадии приготовления (а), холодную обработку давлением изделия из алюминиевого сплава более чем на 50%; и
(с) после стадии холодной обработки давлением (b), термическую обработку изделия из алюминиевого сплава;
при этом стадии холодной обработки давлением и термической обработки осуществляют для достижения повышения предела текучести при растяжении в длинном поперечном направлении по сравнению с эталонным вариантом изделия из алюминиевого сплава в состоянии после холодной обработки давлением.
2. Способ по п. 1, при этом стадия приготовления (а) включает:
литье изделия из алюминиевого сплава посредством процесса полунепрерывного литья.
3. Способ по п. 2, при этом стадия приготовления (а) включает:
гомогенизацию изделия из алюминиевого сплава; и
горячую обработку давлением изделия из алюминиевого сплава;
при этом стадия закалки (а)(i) происходит после стадии горячей обработки давлением.
4. Способ по п. 3, при этом стадия холодной обработки давлением (b) представляет собой вторую холодную обработку давлением, и при этом стадия приготовления включает:
первую холодную обработку давлением изделия из алюминиевого сплава перед стадией закалки (а)(i).
5. Способ по п. 1, при этом стадия приготовления (а) включает:
непрерывное литье изделия из алюминиевого сплава.
6. Способ по п. 5, при этом стадия приготовления (а) включает:
параллельно со стадией непрерывного литья выполнение стадии закалки (а)(i).
7. Способ по п. 5, при этом стадия приготовления (а) включает:
после стадии непрерывного литья выполнение стадии закалки (а)(i).
8. Способ по п. 7, при этом стадия приготовления (а) включает:
перед стадией закалки (а)(i) горячую обработку давлением изделия из алюминиевого сплава.
9. Способ по п. 7 или 8, при этом стадия холодной обработки давлением (b) представляет собой вторую холодную обработку давлением, и при этом стадия приготовления (а) включает:
перед стадией закалки (а)(i) первую холодную обработку давлением изделия из алюминиевого сплава.
10. Способ по п. 1, при этом стадия закалки (а)(i) включает быстрое охлаждение изделия из алюминиевого сплава, и при этом быстрое охлаждение происходит в отсутствие деформирования изделия из алюминиевого сплава.
11. Способ по п. 1, включающий формование изделия из алюминиевого сплава с приданием формы во время стадии термической обработки (с).
12. Способ по п. 1, при этом между стадией закалки (а)(i) и стадией холодной обработки давлением (b) к изделию из алюминиевого сплава не применяют никаких преднамеренных термических обработок.
13. Способ по п. 1 или 12, при этом между завершением стадии закалки (а)(i) и началом стадии холодной обработки давлением (b) проходит не более 60 часов.
14. Способ по п. 1, при этом стадия холодной обработки давлением (b) включает инициирование холодной обработки давлением, когда изделие из алюминиевого сплава находится при температуре не более 250°F.
15. Способ по п. 1 или 14, при этом стадия холодной обработки давлением (b) происходит в отсутствие преднамеренного нагревания изделия из алюминиевого сплава.
16. Способ по п. 1, при этом стадия холодной обработки давлением (b) представляет собой холодную прокатку.
17. Способ по п. 1, при этом стадия холодной обработки давлением (b) включает обжатие изделия из алюминиевого сплава до его практически конечной формы.
18. Способ по п. 17, при этом стадия холодной обработки давлением (b) включает холодную прокатку изделия из алюминиевого сплава до конечной толщины.
19. Способ по п. 1, при этом стадия холодной обработки давлением (b) включает холодную обработку давлением изделия из алюминиевого сплава в диапазоне от по меньшей мере 55% до 90%.
20. Способ по п. 19, при этом стадия холодной обработки давлением (b) включает холодную обработку давлением изделия из алюминиевого сплава в диапазоне от 60% до 85%.
21. Способ по п. 19, при этом стадия холодной обработки давлением (b) включает холодную обработку давлением изделия из алюминиевого сплава в диапазоне от 70% до 80%.
22. Способ по п. 1, при этом стадия термической обработки (с) включает поддержание изделия из алюминиевого сплава ниже температуры его рекристаллизации.
23. Способ по п. 22, при этом стадия термической обработки (с) включает нагревание изделия из алюминиевого сплава в диапазоне 150-425°F.
24. Способ по п. 1 или 22, при этом стадию холодной прокатки (b) и стадию термической обработки (с) осуществляют так, что изделие из алюминиевого сплава реализует преимущественно нерекристаллизованную микроструктуру.
25. Способ по п. 1, при этом изделие из алюминиевого сплава реализует относительное удлинение более 4%.
26. Способ по п. 26, при этом изделие из алюминиевого сплава реализует относительное удлинение по меньшей мере 8%.
27. Изделие из алюминиевого сплава, содержащее от 0,5 до 8,0% масс. меди, при этом медь является преобладающим легирующим элементом алюминиевого сплава помимо алюминия, и при этом изделие из алюминиевого сплава реализует на по меньшей мере 5% более высокий предел текучести при растяжении, чем эталонное изделие из алюминиевого сплава;
при этом эталонное изделие из алюминиевого сплава имеет такой же состав, как и изделие из алюминиевого сплава;
при этом эталонное изделие из алюминиевого сплава обработано до состояния Т87;
при этом эталонное изделие из алюминиевого сплава имеет предел текучести при растяжении, составляющий в пределах 1 ksi от его пикового предела текучести при растяжении.
28. Изделие из алюминиевого сплава по п. 27, при этом изделие из алюминиевого сплава реализует на по меньшей мере 5% более высокий предел текучести при растяжении на по меньшей мере 25% быстрее, чем время, необходимое эталонному изделию из алюминиевого сплава, чтобы реализовать свой пиковый предел текучести при растяжении в состоянии Т87.
29. Изделие из алюминиевого сплава по п. 28, при этом изделие из алюминиевого сплава реализует на по меньшей мере 5% более высокий предел текучести при растяжении на по меньшей мере 50% быстрее, чем время, необходимое эталонному изделию из алюминиевого сплава, чтобы реализовать свой пиковый предел текучести при растяжении в состоянии Т87.
30. Изделие из алюминиевого сплава по п. 27, при этом изделие из алюминиевого сплава реализует относительное удлинение более 4%.
31. Изделие из алюминиевого сплава по п. 30, при этом изделие из алюминиевого сплава реализует относительное удлинение по меньшей мере 8%.
32. Изделие из алюминиевого сплава по п. 27, при этом изделие из алюминиевого сплава реализует нормализованное R-значение по меньшей мере 2,0.
33. Изделие из алюминиевого сплава по п. 32, при этом изделие из алюминиевого сплава реализует нормализованное R-значение по меньшей мере 4,0.
34. Изделие из алюминиевого сплава по п. 32, при этом изделие из алюминиевого сплава реализует нормализованное R-значение по меньшей мере 6,0.
35. Изделие из алюминиевого сплава по п. 27, при этом изделие из алюминиевого сплава является преимущественно нерекристаллизованным.
36. Изделие из алюминиевого сплава по п. 35, при этом изделие из алюминиевого сплава является на по меньшей мере 75% нерекристаллизованным.
37. Способ, включающий в себя:
(а) закалку изделия из алюминиевого сплава, при этом изделие из алюминиевого сплава включает в себя алюминиевый сплав с 0,5-8,0% масс. меди, при этом медь является преобладающим легирующим элементом алюминиевого сплава помимо алюминия;
(b) после стадии закалки (а), холодную обработку давлением изделия из алюминиевого сплава более чем на 50%; и
(с) после стадии холодной обработки давлением (b), термическую обработку изделия из алюминиевого сплава;
при этом стадии холодной обработки давлением и термической обработки осуществляют для достижения повышения предела текучести при растяжении в длинном поперечном направлении по сравнению с эталонным вариантом изделия из алюминиевого сплава в состоянии после холодной обработки давлением.